(57)【要約】【課題】ＵＶ硬化性及び長期保管時の安定性に優れ、かつ、耐熱性（特に長期耐熱性）に優れた硬化物を得ることができる感光性樹脂組成物を提供する。【解決手段】（Ａ）ポリカーボネートポリオール（メタ）アクリレート化合物、（Ｂ）１分子内に１〜６個の（メタ）アクリロイル基を有する化合物（ただし（Ａ）成分を除く。）、（Ｃ）光重合開始剤、（Ｄ）下記一般式（１）で表されるチオエーテル化合物、及び、（Ｅ）フェノール性水酸基のオルト位にある２つの炭素原子のいずれか一方が炭素数１〜３の炭化水素基からなる置換基を有し、他方が炭素数４〜８の炭化水素基からなる置換基を有するフェノール系酸化防止剤、を含む感光性樹脂組成物。2014052424.tif 000019（上記一般式（１）中、Ｒ１及びＲ２は、それぞれ独立に炭素数１〜２０の有機基である。Ｘ及びＹは、それぞれ独立に炭素数１〜１２のアルキレン基である。）【選択図】なし【特許請求の範囲】
【請求項１】
（Ａ）ポリカーボネートポリオール（メタ）アクリレート化合物、
（Ｂ）１分子内に１〜６個の（メタ）アクリロイル基を有する化合物（ただし（Ａ）成分を除く。）、
（Ｃ）光重合開始剤、
（Ｄ）下記一般式（１）で表されるチオエーテル化合物、及び、
【化１】
2014052424.tif 000017
（上記一般式（１）中、Ｒ１及びＲ２は、それぞれ独立に炭素数１〜２０の有機基である。Ｘ及びＹは、それぞれ独立に炭素数１〜１２のアルキレン基である。）
（Ｅ）フェノール性水酸基のオルト位にある２つの炭素原子のいずれか一方が炭素数１〜３の炭化水素基からなる置換基を有し、他方が炭素数４〜８の炭化水素基からなる置換基を有するフェノール系酸化防止剤、
を含むことを特徴とする感光性樹脂組成物。
【請求項２】
前記（Ａ）成分が、下記一般式（２）で表される化合物である、請求項１に記載の感光性樹脂組成物。
【化２】
2014052424.tif 000018
（上記一般式（２）中、Ｒ３は、各々独立に、炭素数１〜２０の２価の炭化水素基である。Ｒ４は、各々独立に、水素原子またはメチル基である。ｎは１〜１００の整数である。）
【請求項３】
請求項１または２に記載の感光性樹脂組成物を光硬化して得られた硬化物。
【発明の詳細な説明】
【技術分野】
【０００１】
本発明は、感光性樹脂組成物に関するものである。
【背景技術】
【０００２】
マイクロプラスチックレンズは、ガラスに比べて成形が容易であり、安価であることから各種の光学製品に広く用いられている。その材料として、例えば、特許文献１には、１分子中に（メタ）アクリル基を１つ以上有する紫外線硬化性の低いモノマーと、１分子中に（メタ）アクリル基を３つ以上有する紫外線硬化性の良好なモノマーとを１０／９０〜４０／６０の重量比で含有するプラスチックレンズ用紫外線硬化性ハードコート組成物が記載されている。
しかしながら、従来の感光性樹脂組成物は、得られる硬化物の耐熱性が十分ではないという問題があった。
そこで、感光性樹脂組成物にフェノール系酸化防止剤を添加することで、得られる硬化物の耐熱性を向上させることが知られている。
【先行技術文献】
【特許文献】
【０００３】
【特許文献１】特開２００４−２４５８６７号公報
【発明の概要】
【発明が解決しようとする課題】
【０００４】
ヒンダードフェノール構造を有する酸化防止剤は、ラジカルの捕捉能が高いため、長期耐熱性を得るために多量の該酸化防止剤を添加した場合、感光性樹脂組成物のＵＶ硬化性が低下するという問題があった。
ＵＶ硬化性を高めるために、硬化性の高いラジカル重合開始剤を添加することも知られているが、硬化性の高いラジカル重合開始剤は、可視光領域まで吸収を持つため、保存安定性が低いという問題があった。また、硬化した樹脂が加熱により黄変する等の問題があるため、透明膜やカメラレンズモジュール等の透明材料の用途には適さなかった。
フェノール系酸化防止剤の添加量を抑える目的で、助剤として含硫黄化合物を併用することも行われているが、含硫黄化合物は一般に溶解性が低いという問題があった。特にアクリレート系モノマーへの溶解性が悪く、長期保管時に析出する等の問題があり、適用範囲は限定されていた。
そこで、本発明は、ＵＶ硬化性及び長期保管時の安定性に優れ、かつ、耐熱性（特に長期耐熱性）に優れた硬化物を得ることができる感光性樹脂組成物を提供することを目的とする。
【課題を解決するための手段】
【０００５】
本発明者は、上記課題を解決するために鋭意検討した結果、（Ａ）ポリカーボネートポリオール（メタ）アクリレート化合物、（Ｂ）１分子内に１〜６個の（メタ）アクリロイル基を有する化合物（ただし（Ａ）成分を除く。）、（Ｃ）光重合開始剤、（Ｄ）特定のチオエーテル化合物、及び、（Ｅ）特定のフェノール系酸化防止剤を含む感光性樹脂組成物によれば、本発明の上記目的を達成することができることを見出し、本発明を完成した。
【０００６】
すなわち、本発明は、以下の［１］〜［３］を提供するものである。
［１］  （Ａ）ポリカーボネートポリオール（メタ）アクリレート化合物、（Ｂ）１分子内に１〜６個の（メタ）アクリロイル基を有する化合物（ただし（Ａ）成分を除く。）、（Ｃ）光重合開始剤、（Ｄ）下記一般式（１）で表されるチオエーテル化合物、及び、
【化１】
2014052424.tif 000002
（上記一般式（１）中、Ｒ１及びＲ２は、それぞれ独立に炭素数１〜２０の有機基である。Ｘ及びＹは、それぞれ独立に炭素数１〜１２のアルキレン基である。）
（Ｅ）フェノール性水酸基のオルト位にある２つの炭素原子のいずれか一方が炭素数１〜３の炭化水素基からなる置換基を有し、他方が炭素数４〜８の炭化水素基からなる置換基を有するフェノール系酸化防止剤、を含むことを特徴とする感光性樹脂組成物。
［２］  前記（Ａ）成分が、下記一般式（２）で表される化合物である、前記［１］に記載の感光性樹脂組成物。
【化２】
2014052424.tif 000003
（上記一般式（２）中、Ｒ３は、各々独立に、炭素数１〜２０の２価の炭化水素基である。Ｒ４は、各々独立に、水素原子またはメチル基である。ｎは１〜１００の整数である。）
［３］  前記［１］または［２］に記載の感光性樹脂組成物を光硬化して得られた硬化物。
【発明の効果】
【０００７】
本発明の感光性樹脂組成物はＵＶ硬化性及び長期保管時の安定性に優れている。
また、本発明の感光性樹脂組成物を硬化させてなる硬化物は、耐熱性（特に長期耐熱性）に優れている。
【発明を実施するための形態】
【０００８】
本発明の感光性樹脂組成物は、（Ａ）ポリカーボネートポリオール（メタ）アクリレート化合物、（Ｂ）１分子内に１〜６個の（メタ）アクリロイル基を有する化合物（ただし（Ａ）成分を除く。）、（Ｃ）光重合開始剤、（Ｄ）特定のチオエーテル化合物、及び、（Ｅ）特定のフェノール系酸化防止剤を含む。
以下、各成分について詳しく説明する。
［（Ａ）成分］
（Ａ）成分は、ポリカーボネートポリオール（メタ）アクリレート化合物である。該ポリカーボネートポリオール（メタ）アクリレート化合物は、以下の製法等で製造することができる。
製法１（エステル化法）：ポリカーボネートポリオール化合物と（メタ）アクリル酸をｐ−トルエンスルホン酸等の酸触媒存在下、トルエン中で還流、脱水しながら、エステル化を行う方法。
製法２（酸クロライド）：ポリカーボネートポリオール化合物と（メタ）アクリル酸クロライドを、ｐ−トルエンスルホン酸等の酸触媒存在下、トルエン中で還流、脱水しながら、エステル化を行う方法。
【０００９】
以下、（Ａ）成分の製造に用いられるポリカーボネートポリオール化合物について詳しく説明する。
ポリカーボネートポリオール化合物としては、例えば、１，６−ヘキサンジオールポリカーボネート、１，６−ヘキサンジオールと１，５−ペンタンジオールとの共重合ポリカーボネートジオール、３−メチル−１，５−ペンタンジオールと１，６−ヘキサンジオールとの共重合ポリカーボネートジオール、１，６−ヘキサンジオールと１，４−シクロヘキサンジメタノールとの共重合ポリカーボネートジオール、１，３−プロパンジオールと１，４−ブタンジオールとの共重合ポリカーボネートジオール等が挙げられる。市販品としてはＰＣＤＬ  Ｔ５６５２、Ｇ３４５２、Ｇ３４５０Ｊ（以上、旭化成社製）；ＤＮ−９８０、９８１、９８２、９８３（以上、日本ポリウレタン社製）；クラレポリオールＣ−５９０、Ｃ−１０５０、Ｃ−１０９０、Ｃ−２０５０、Ｃ−２０９０、Ｃ−３０９０、Ｃ−５０９０、Ｃ−１０６５Ｎ、Ｃ−２０６５Ｎ、Ｃ−１０１５Ｎ、Ｃ−２０１５Ｎ（以上、クラレ社製）；ＥＴＥＮＡＣＯＬＬ  ＵＭ９０（１／３）、ＵＭ９０（３／１）（以上、宇部興産社製）；ＰＬＡＣＣＥＬ−ＣＤ２０５、ＣＤ−９８３、ＣＤ２２０（以上、ダイセル化学工業社製）；ＰＣ−８０００（米国ＰＰＧ社製）等が挙げられる。
【００１０】
上記ポリカーボネートポリオール（メタ）アクリレート化合物の数平均分子量は、好ましくは５００〜１５，０００、より好ましくは５００〜１２，０００、特に好ましくは１，０００〜１０，０００である。該数平均分子量が５００未満であると、感光性樹脂組成物を硬化させてなる硬化物の硬化時の体積収縮が大きくなり、モールドと硬化物との寸法形状の差が大きくなり、所望の構造体を得ることが難しくなる。一方、該数平均分子量が１５，０００を超えると、硬化物のヤング率が低下し、機械的な特性を損なうことがある。
（Ａ）成分としては、ポリカーボネートポリオール（メタ）アクリレート化合物を１種単独で用いても２種以上を併用してもよい。
【００１１】
（Ａ）成分としては、好ましくは、下記一般式（２）で表わされる化合物である。
【化３】
2014052424.tif 000004
（上記一般式（２）中、Ｒ３は、各々独立に、炭素数１〜２０の２価の炭化水素基である。Ｒ４は、各々独立に、水素原子またはメチル基である。ｎは１〜１００の整数である。）
上記Ｒ３で表される炭素数１〜２０の２価の炭化水素基としては、炭素数１〜２０の２価の直鎖または分岐鎖の炭化水素基、炭素数３〜２０の２価の脂環式炭化水素基および炭素数６〜２０の２価の芳香族炭化水素基等が挙げられる。
【００１２】
上記Ｒ３で表される炭素数１〜２０の２価の直鎖または分岐鎖の炭化水素基としては、メチレン基、エチレン基、トリメチレン基、テトラメチレン基、ペンタメチレン基、ヘキサメチレン基、及びヘプタメチレン基などのアルキレン基；プロピリデン基、イソプロピリデン基、ブチリデン基、イソブチリデン基、ペンチリデン基、イソペンチリデン基、及びヘキシリデン基等の分岐鎖のアルキリデン基；アルケニレン基；アルキニレン基等が挙げられる。これらの中でも、メチレン基およびアルキレン基が好ましい。
【００１３】
上記Ｒ３で表される炭素数３〜２０の２価の脂環式炭化水素基としては、シクロプロピレン基、シクロブチレン基、シクロペンチレン基、及びシクロへキシレン基等のシクロアルキレン基；シクロブテニレン基、シクロペンテニレン基、及びシクロヘキセニレン基等のシクロアルケニレン基等が挙げられる。上記脂環式炭化水素基の結合部位は、脂環上のいずれの炭素原子上でもよい。
【００１４】
上記Ｒ３で表される炭素数６〜２０の２価の芳香族炭化水素基としては、フェニレン基、ビフェニレン基およびナフチレン基などのアリーレン基などが挙げられる。
【００１５】
ｎは１〜１００の整数、好ましくは２〜９０の整数、より好ましくは３〜７０の整数である。
【００１６】
本発明の感光性樹脂組成物中の（Ａ）成分の配合割合は、感光性樹脂組成物の全量を１００質量％として、好ましくは２０〜６０質量％、より好ましくは２５〜５５質量％、特に好ましくは３５〜５０質量％である。上記配合割合が２０質量％未満では、組成物を硬化させてなる硬化物の十分な耐熱性が得られない。上記配合割合が６０質量％を超えると相溶性が悪くなり、均一な樹脂液が得られない場合がある。
【００１７】
［（Ｂ）成分］
（Ｂ）成分は、１分子内に１〜６個の（メタ）アクリロイル基を有する化合物（ただし、（Ａ）成分を除く。）である。
本発明の感光性樹脂組成物は、（Ｂ）成分を含むことで、後述する光重合開始剤による硬化が容易となる。
【００１８】
（Ｂ）成分の好ましい例として、芳香族基含有（メタ）アクリレート化合物が挙げられる。
具体的にはフェノキシエチル（メタ）アクリレート、トリブロモフェノールエトキシ（メタ）アクリレート、フェノールのエチレンオキサイドの付加体であるアルコールの（メタ）アクリレート、ｐ−クミルフェノールのエチレンオキサイドの付加体であるアルコールの（メタ）アクリレート、４−（１−メチル−１−フェニルエチル）フェノキシエチル（メタ）アクリレート、ノニルフェノールのエチレンオキサイドの付加体であるアルコールの（メタ）アクリレート、２−メタクリロイロキシエチルフタル酸、２−メタクリロイロキシプロピルヘキサヒドロフタル酸、２，２−ビス−４（２−ヒドロキシ−３−アクリロキシプロピルフェニル）プロパン、エチレンオキサイド付加ビスフェノールＡ型ジ（メタ）アクリレート、エチレンオキサイド付加テトラブロモビスフェノールＡ型ジ（メタ）アクリレート、プロピレンオキサイド付加ビスフェノールＡ型ジ（メタ）アクリレート、プロピレンオキサイド付加テトラブロモビスフェノールＡ型ジ（メタ）アクリレート、ビスフェノールＡジグリシジルエーテルと（メタ）アクリル酸とのエポキシ開環反応で得られるビスフェノールＡ型エポキシジ（メタ）アクリレート、テトラブロモビスフェノールＡジグリシジルエーテルと（メタ）アクリル酸とのエポキシ開環反応で得られるテトラブロモビスフェノールＡ型エポキシジ（メタ）アクリレート、ビスフェノールＦジグリシジルエーテルと（メタ）アクリル酸とのエポキシ開環反応で得られるビスフェノールＦ型エポキシジ（メタ）アクリレート、テトラブロモビスフェノールＦジグリシジルエーテルと（メタ）アクリル酸とのエポキシ開環反応で得られるテトラブロモビスフェノールＦ型エポキシジ（メタ）アクリレート、２，２，２−トリス（メタ）アクリロイロキシメチルエチルコハク酸、コハク酸変性ペンタエリスリトールトリアクリレート等が挙げられる。
本発明の感光性樹脂組成物中、（Ｂ）成分である芳香族基含有（メタ）アクリレート化合物の配合割合は、硬化性の観点から感光性樹脂組成物の全量を１００質量％として、好ましくは５〜７０質量％、より好ましくは１０〜６０質量％、特に好ましくは２０〜５０質量％である。
【００１９】
また、溶解性、屈折率の観点から芳香族基含有（メタ）アクリレート化合物の好ましい例として、（ｂ−１）下記一般式（３）で表されるフルオレン化合物が挙げられる。
【化４】
2014052424.tif 000005
（上記一般式（３）中、Ｒ５及びＲ６は、それぞれ独立に炭素数２〜４の直鎖状又は分岐鎖状のアルキレン基である。Ｒ７及びＲ８は、それぞれ独立に水素原子又はメチル基である。ａ及びｂは、整数であり、かつ、ａ＋ｂ＝０〜２４である。一般式（３）中のフルオレン骨格は、炭素数１〜２８の置換基を有していてもよい。）
（ｂ−１）成分の具体例としては、９，９−ビス[４−（２−アクリロイルオキシエトキシ）フェニル]フルオレン等が挙げられる。
本発明の感光性樹脂組成物中、（Ｂ）成分である（ｂ−１）成分の配合割合は、感光性樹脂組成物の全量を１００質量％として、好ましくは５〜７０質量％、より好ましくは１０〜５０質量％、特に好ましくは１０〜３０質量％である。
【００２０】
また、粘度調整の観点から芳香族基含有（メタ）アクリレート化合物の好ましい例として、（ｂ−２）下記一般式（４）で表されるビフェニル化合物が挙げられる。
【化５】
2014052424.tif 000006
（上記一般式（４）中、Ｒ９は水素原子又はメチル基である。ｃは０〜２４の整数である。一般式（４）中のビフェニル骨格は、炭素数１〜２８の置換基を有していてもよい。）
具体的にはエトキシ化ｏ―フェニルフェノールアクリレート、ｏ−フェニルフェノールグリシジルエーテル（メタ）アクリレート、ヒドロキシエチル化ｏ−フェニルフェノールアクリレート等が挙げられる。
本発明の感光性樹脂組成物中、（Ｂ）成分である（ｂ−２）成分の配合割合は、感光性樹脂組成物の全量を１００質量％として、好ましくは５〜７０質量％、より好ましくは１０〜５０質量％、特に好ましくは１０〜３０質量％である。
【００２１】
１分子内に１〜６個の（メタ）アクリロイル基を有する化合物としては、上述した芳香族基含有（メタ）アクリレート化合物以外に、以下の化合物が挙げられる。
１分子内に１個の（メタ）アクリロイル基を有する化合物としては、例えば、イソボルニル（メタ）アクリレート、ジシクロペンテニル（メタ）アクリレート、ジシクロペンタニル（メタ）アクリレート、１−アダマンチルメタアクリレート、イソデシル（メタ）アクリレート、ラウリル（メタ）アクリレート、ジシクロペンテニルオキシエチル（メタ）アクリレート、メチル（メタ）アクリレート、エチル（メタ）アクリレート、シクロヘキシル（メタ）アクリレート、ジシクロペンタジエニル（メタ）アクリレート、トリシクロデカニル（メタ）アクリレート、ジアセトンアクリルアミド、イソブトキシメチル（メタ）アクリルアミド、Ｎ−ビニルピロリドン、Ｎ−ビニルカプロラクタム、３−ヒドロキシシクロヘキシル（メタ）アクリレート、ω−カルボキシ−ポリカプロラクトンモノアクリレート、２−アクリロイルシクロヘキシルコハク酸、メトキシポリエチレングリコール（メタ）アクリレート等が挙げられる。
１分子内に１個の（メタ）アクリロイル基を有する化合物の市販品としてはニューフロンティアＩＢＡ（第一工業製薬社製）；ＩＢＸＡ、ＩＢＸＭＡ、ＡＤＭＡ（大阪有機化学社製）；ＦＡ５１１Ａ、ＦＡ５１２Ａ、ＦＡ５１３Ａ（以上、日立化成社製）；ライトエステルＭ、Ｅ、ＢＨ、ＩＢ−Ｘ、ＨＯ−ＭＳ、ＨＯ−ＨＨ、Ｌ、ＰＯ、Ｓ、ＴＤ、ライトアクリレートＬ−Ａ、Ｓ−Ａ、ＥＣ−Ａ、ＭＴＧ−Ａ、１３０Ａ、ＰＯ−Ａ、Ｐ−２００Ａ、ＮＰ−４ＥＡ、ＴＨＦ−Ａ、ＩＢ−ＸＡ、ＨＯＡ−ＭＳ、ＨＯＡ−ＭＰＬ、ＨＯＡ−ＭＰＥ、（以上、共栄社化学社製）；アロニックス  Ｍ１５０、Ｍ１５６、Ｍ５３００、ＴＯ１３１５、ＴＯ１３１６（以上、東亞合成社製）；ＦＡ５４４Ａ、５１２Ｍ、５１２ＭＴ、５１３Ｍ（以上、日立化成社製）、ＮＫエステル  Ａ−ＣＭＰ−１Ｅ、Ａ−ＬＥＮ−１０、Ｍ−４５０Ｇ、Ｓ、Ｓ−１８００Ｍ、Ｓ−１８００Ａ、ＰＨＥ−１Ｇ、ＮＰＡ−８Ｅ、ＮＰＡ−５Ｐ、ＮＰＡ−１０Ｇ、Ｍ−９０Ｇ、ＬＭＡ、ＬＡ、ＩＢ、ＣＢ−２６、ＣＢ−２３、ＣＢ−１、ＡＭＰ−６０Ｇ、ＡＭ−３０Ｇ、Ａ−ＳＡ、Ａ−ＩＢ、７０２Ａ（以上、新中村化学工業社製）等が挙げられる。
【００２２】
１分子内に２個の（メタ）アクリロイル基を有する化合物としては、例えば、エチレングリコールジ（メタ）アクリレート、テトラエチレングリコールジ（メタ）アクリレート、ポリエチレングリコールジ（メタ）アクリレート、１，４−ブタンジオールジ（メタ）アクリレート、１，６−へキサンジオールジ（メタ）アクリレート、１，９−ノナンジオールジ（メタ）アクリレート、ネオペンチルグリコールジ（メタ）アクリレート、トリシクロデカンジメタノールジ（メタ）アクリレート等が挙げられる。
１分子内に２個の（メタ）アクリロイル基を有する化合物の市販品としては、例えば、ビスコート＃７００、＃５４０（以上、大阪有機化学工業社製）；アロニックスＭ−２０８、Ｍ−２１０、Ｍ−２１５（以上、東亞合成社製）；ＮＫエステルＡ−ＤＯＤ、Ａ−ＮＰＧ、ＤＣＰ、Ａ−ＤＣＰ、ＢＰＥ−１００、ＢＰＥ−２００、ＢＰＥ−５００、Ａ−ＢＰＥ−４、Ａ−ＢＰＥＦ（以上、新中村化学社製）；ライトアクリレート１，６−ＨＸ−Ａ、ライトエステルＢＰ−４ＥＡ、ＢＰ−４ＰＡ、エポキシエステル３００２Ｍ、３００２Ａ、３０００Ｍ、３０００Ａ（以上、共栄社化学社製）；ＫＡＹＡＲＡＤ  Ｒ−５５１、Ｒ−７１２（以上、日本化薬社製）；ＢＰＥ−４、ＢＰＥ−１０、ＢＲ−４２Ｍ（以上、第一工業製薬社製）；リポキシＶＲ−７７、ＶＲ−６０、ＶＲ−９０、ＳＰ−１５０６、ＳＰ−１５０６、ＳＰ−１５０７、ＳＰ−１５０９、ＳＰ−１５６３（以上、昭和高分子社製）；ネオポールＶ７７９、ネオポールＶ７７９ＭＡ（以上、日本ユピカ社製）等が挙げられる。
【００２３】
また、１分子内に３〜６個の（メタ）アクリロイル基を有する化合物としては、例えば、トリス（２−ヒドロキシエチル）イソシアヌレートトリ（メタ）アクリレート、カプロラクトン変性トリス（２−ヒドロキシエチル）イソシアヌレートトリ（メタ）アクリレート、トリメチロールプロパントリ（メタ）アクリレート、エチレンオキシド（以下「ＥＯ」という。）変性トリメチロールプロパントリ（メタ）アクリレート、プロピレンオキシド（以下「ＰＯ」という。）変性トリメチロールプロパントリ（メタ）アクリレート、ジトリメチロールプロパンテトラ（メタ）アクリレート、ペンタエリスリトールトリ（メタ）アクリレート、２，２，２−トリス（メタ）アクリロイロキシメチルエチルフタル酸、ＥＯ変性トリス（アクリロキシ）イソシアヌレート、カプロラクトン変性トリス−（２−アクリロキシエチル）イソシアヌレート、トリス（アクリロキシ）イソシアヌレート、ペンタエリスリトールテトラ（メタ）アクリレート、ＰＯ変性ペンタエリスリトールテトラ（メタ）アクリレート、ジペンタエリスリトールヘキサ（メタ）アクリレート、ジペンタエリスリトールペンタ（メタ）アクリレート、ジペンタエリスリトールテトラ（メタ）アクリレート、ＥＯ変性ジペンタエリスリトールヘキサ（メタ）アクリレート、ＰＯ変性ジペンタエリスリトールヘキサ（メタ）アクリレート、カプロラクトン変性ジペンタエリスリトールヘキサ（メタ）アクリレート、カプロラクトン変性ジペンタエリスリトールペンタ（メタ）アクリレート、ジトリメチロールプロパンテトラ（メタ）アクリレート、トリアクリロイルオキシエチルホスフェート等が挙げられる。
１分子内に３〜６個の（メタ）アクリロイル基を有する化合物の市販品としては、例えば、アロニックスＭ−３１５、Ｍ−３２５、Ｍ−３２７、ＴＯ−７５６、ＴＯ−１３８２（以上、東亞合成社製）；ＮＫエステルＴＭ−４ＥＬ、ＣＢＸ−Ｏ、ＣＢＸ−１Ｎ、Ａ−ＤＰＨ−６Ｈ、Ａ−９３００、Ａ−ＤＰＨ、Ａ−９３００−１ＣＬ、ＴＭＰＴ、ＴＭＰＴ−９ＥＯ、ＡＴＭ−４Ｐ、ＡＴＭ−４Ｅ、ＡＴＭ−３５Ｅ、ＡＤ−ＴＭＰ、Ａ−ＴＭＰＴ、Ａ−ＴＭＰＴ−３ＥＯ、Ａ−ＴＭＰＴ−３ＰＯ、Ａ−ＴＭＭＴ、Ａ−ＴＭＭ−３ＬＭＮ（以上、新中村化学工業社製）；ライトエステルＴＭＰ、ライトアクリレートＴＭＰ−Ａ、ＴＭＰ−６ＥＯ−３Ａ、ＰＥ−３Ａ、ＰＥ−４Ａ、ＤＰＥ−６Ａ、ＢＡ−１３４、ＴＭＰ−３ＥＯ−Ａ（以上、共栄社化学製）；ビスコート２９５、３６０、３ＰＡ、４００（以上、大阪有機化学工業社製）；ＫＡＹＡＲＡＤ  ＰＥＴ−３０、ＤＰＨＡ（以上、日本化薬社製）等が挙げられる。
また、主鎖にポリエーテル、ポリエステルを有するポリエーテルアクリルオリゴマー、ポリエステルアクリルオリゴマー、あるいはポリエポキシアクリルオリゴマーも使用することができる。
（Ｂ）成分は上述した化合物の１種を単独で用いてもよく、２種以上を組み合わせて用いてもよい。
本発明の感光性樹脂組成物中、（Ｂ）成分の配合割合（（Ｂ）成分が２種以上含まれる場合はその合計の配合割合）は、感光性樹脂組成物の全量を１００質量％として、好ましくは１０〜８０質量％、より好ましくは３０〜７０質量％、さらに好ましくは４０〜６５質量％、特に好ましくは４５〜６０質量％である。
【００２４】
［（Ｃ）成分］
（Ｃ）成分は、光重合開始剤である。本発明の感光性樹脂組成物は（Ｃ）成分を含むことで、感光性が付与される。
光重合開始剤の具体例として、例えば３６５ｎｍの波長の光に吸収を持つ以下の（１）〜（１３）に記載された光重合開始剤が挙げられる。
（１）ベンゾフェノン、４，４’−ビス（ジエチルアミノ）ベンゾフェノン、ｏ−ベンゾイル安息香酸メチル、４−ベンゾイル−４’−メチルジフェニルケトン、ジベンジルケトン、フルオレノン等のベンゾフェノン誘導体。
（２）２，２’−ジエトキシアセトフェノン、２−ヒドロキシ−２−メチルプロピオフェノン、２，２−ジメトキシ−１，２−ジフェニルエタン−１−オン、１−ヒドロキシ−シクロヘキシル−フェニル−ケトン（ＢＡＳＦ社製、ＩＲＧＡＣＵＲＥ１８４）、２−メチル−１−［４−（メチルチオ）フェニル］−２−モフォリノプロパン−１−オン、２−ヒドロキシ−１−｛４−［４−（２−ヒドロキシ−２−メチルプロピオニル）−ベンジル］−フェニル｝−２−メチルプロパン−１−オン（ＢＡＳＦ社製、ＩＲＧＡＣＵＲＥ１２７）、フェニルグリオキシル酸メチル等のアセトフェノン誘導体。
（３）チオキサントン、２−メチルチオキサントン、２−イソプロピルチオキサントン、ジエチルチオキサントン等のチオキサントン誘導体。
（４）ベンジル、ベンジルジメチルケタール、ベンジル−β−メトキシエチルアセタール、（２−ヒドロキシ−１−｛４−［４−（２−ヒドロキシ−２−メチル−プロピオニル）−ベンジル］−フェニル｝−２−メチル−プロパン−１−オン）（ＢＡＳＦ社製、ＩＲＧＡＣＵＲＥ１２７）等のベンジル誘導体。
（５）ベンゾイン、ベンゾインメチルエーテル、２−ヒドロキシ−２−メチル−１フェニルプロパン−１−オン等のベンゾイン誘導体。
（６）１−フェニル−１，２−ブタンジオン−２−（Ｏ−メトキシカルボニル）オキシム、１−フェニル−１，２−プロパンジオン−２−（Ｏ−メトキシカルボニル）オキシム、１−フェニル−１，２−プロパンジオン−２−（Ｏ−エトキシカルボニル）オキシム、１−フェニル−１，２−プロパンジオン−２−（Ｏ−ベンゾイル）オキシム、１，３−ジフェニルプロパントリオン−２−（Ｏ−エトキシカルボニル）オキシム、１−フェニル−３−エトキシプロパントリオン−２−（Ｏ−ベンゾイル）オキシム、１，２−オクタンジオン，１−［４−（フェニルチオ）−２−（Ｏ−ベンゾイルオキシム）］（ＢＡＳＦ社製、ＯＸＥ−０１）、エタノン，１−［９−エチル−６−（２−メチルベンゾイル）−９Ｈ−カルバゾール−３−イル］−，１−（Ｏ−アセチルオキシム）（ＢＡＳＦ社製、ＩＲＧＡＣＵＲＥ  ＯＸＥ−０２）等のオキシム系化合物。
（７）２−ヒドロキシ−２−メチル−１−フェニルプロパン−１−オン、１−［４−（２−ヒドロキシエトキシ）フェニル］−２−ヒドロキシ−２−メチル−１−プロパン−１−オン、２−ヒドロキシ−１−｛４−［４−（２−ヒドロキシ−２−メチルプロピオニル）−ベンジル］フェニル｝−２−メチルプロパン等のα−ヒドロキシケトン系化合物。
（８）２−ベンジル−２−ジメチルアミノ−１−（４−モルフォリノフェニル）−ブタノン−１（ＢＡＳＦ社製ＩＲＧＡＣＵＲＥ３６９）、２−メチル−１−（４−メチルチオフェニル）−２−モルフォリノプロパン−１−オン（ＢＡＳＦ社製、ＩＲＧＡＣＵＲＥ９０７）、２−ジメチルアミノ−２−（４−メチルベンジル）−１−（４−モルフォリン−４−イル−フェニル）ブタン−１−オン等のα−アミノアルキルフェノン系化合物。
（９）ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニル−フォスフィンオキサイド（ＢＡＳＦ社製ＬＵＣＩＬＩＮ  ＴＰＯ）などのフォスフィンオキサイド系化合物、
（１０）ビス（η５−２，４−シクロペンタジエン−１−イル）−ビス（２，６−ジフルオロ−３−（１Ｈ−ピロール−１−イル）フェニル）チタニウムなどのチタノセン化合物（１１）エチル−ｐ−（Ｎ，Ｎ−ジメチルアミノベンゾエイト）等のベンゾエイト誘導体。
（１２）９−フェニルアクリジン等のアクリジン誘導体。
（１３）２−ヒドロキシ−１−（４−イソプロペニルフェニル）−２−メチルプロパン−１−オンのオリゴマー（ＢＡＳＦ社製、商品名：ＩＲＧＡＣＵＲＥ９０７）等の高分子型の光重合開始剤。
【００２５】
中でも、光重合開始剤を含む感光性樹脂組成物を加熱しても黄変が少なく、透明性が損なわれないという観点から、ヒドロキシケトン化合物が好ましい。
ヒドロキシケトン化合物として、下記一般式（５）で表される基を有するヒドロキシケトン化合物が好ましい例として挙げられる。
【化６】
2014052424.tif 000007
（上記一般式（５）中、Ｒ１０及びＲ１１はそれぞれ独立に水素原子、又は炭素数１〜２０の有機基であり、Ｒ１０及びＲ１１は炭素数３〜２０の環状構造を有する一つの有機基を形成していてもよい。）
上記一般式（５）で表される基を有するヒドロキシケトン化合物としては、例えば（ｃ−１）下記一般式（５−１）で表される化合物、又は（ｃ−２）下記一般式（５−２）で表される化合物が挙げられる。
【化７】
2014052424.tif 000008
（上記一般式（５−１）中、Ｒ１２は炭素数１〜２０の有機基である。Ｒ１０及びＲ１１はそれぞれ独立に水素原子、又は炭素数１〜２０の有機基であり、Ｒ１０及びＲ１１は炭素数３〜２０の環状構造を有する一つの有機基を形成していてもよい。）
2014052424.tif 000009
（上記一般式（５−２）中、Ｒ１０及びＲ１１は上記一般式（５−１）中のＲ１０及びＲ１１と同様である。Ｒ１３は単結合、炭素数１〜２０の有機基、又は下記一般式（５−３）で表される基である。）
【化８】
2014052424.tif 000010
（上記一般式（５−３）中、Ｒ１４は単結合、又は炭素数１〜２０の有機基である。）
ここで、Ｒ１２は、炭素数１〜２０の有機基、例えば炭素数１〜２０の分岐鎖又は非分岐鎖の飽和又は不飽和の脂肪族、芳香族又は混合脂肪族／芳香族の一価の炭化水素基である。具体的には、アルキル基、アルケニル基、アリール基、アラルキル基が挙げられ、アリール基、アラルキル基が好ましい。
Ｒ１３は、単結合、炭素数１〜２０の有機基、又は上記一般式（５−３）で表される基である。例えば炭素数１〜２０の分岐鎖又は非分岐鎖の飽和又は不飽和の脂肪族、芳香族又は混合脂肪族／芳香族の二価の炭化水素基が挙げられる。具体的には、アルキレン基、アルケニレン基、アリーレン基又はアラルキレン基が挙げられる。
Ｒ１４は単結合、又は炭素数１〜２０の有機基（例えば、炭素数１〜２０の分岐鎖又は非分岐鎖の飽和又は不飽和の脂肪族の二価の炭化水素基）である。具体的にはアルキレン基、アルケニレン基が挙げられる。
上記一般式（５）で表される基を有するヒドロキシケトン化合物としては、３６５ｎｍの波長の光に吸収を持つ１−ヒドロキシシクロヘキシルフェニルケトン、２−ヒドロキシ−１−｛４−［４−（２−ヒドロキシ−２−メチル−プロピオニル）−ベンジル］フェニル｝−２−メチル−プロパン−１−オン、及び２−ヒドロキシ−１−（４−イソプロペニルフェニル）−２−メチルプロパン−１−オンのオリゴマーが挙げられる。
中でも、１−ヒドロキシシクロヘキシルフェニルケトン、及び２−ヒドロキシ−１−｛４−［４−（２−ヒドロキシ−２−メチル−プロピオニル）−ベンジル］フェニル｝−２−メチル−プロパン−１−オンが好ましい。
なお、１−ヒドロキシシクロヘキシルフェニルケトンの化学式は以下の式（６）のとおりである。また、２−ヒドロキシ−１−｛４−［４−（２−ヒドロキシ−２−メチル−プロピオニル）−ベンジル］フェニル｝−２−メチル−プロパン−１−オンの化学式は以下の式（７）のとおりである。
【化９】
2014052424.tif 000011
2014052424.tif 000012
上記（Ｃ）成分は１種を単独で用いてもよく、２種以上を組み合わせて用いてもよい。
本発明における（Ｃ）成分の配合割合は、感光性樹脂組成物の全量を１００質量％として、好ましくは０．１〜２０質量％、より好ましくは０．５〜１０質量％、特に好ましくは１〜５質量％である。
【００２６】
また、本発明においては、（Ｃ）成分（光重合開始剤）と共に光増感剤を用いることができる。
光増感剤としては、例えば、トリエチルアミン、ジエチルアミン、Ｎ−メチルジエタノールアミン、エタノールアミン、４−ジメチルアミノ安息香酸、４−ジメチルアミノ安息香酸メチル、４−ジメチルアミノ安息香酸エチル、４−ジメチルアミノ安息香酸イソアミル等が挙げられる。
光増感剤の市販品としては、例えば、ユベクリルＰ１０２、１０３、１０４、１０５（以上、ＵＣＢ社製）等が挙げられる。
【００２７】
［（Ｄ）成分］
（Ｄ）成分は下記一般式（１）で表されるチオエーテル化合物である。
【化１０】
2014052424.tif 000013
（上記一般式（１）中、Ｒ１及びＲ２は、それぞれ独立に炭素数１〜２０の有機基である。Ｘ及びＹは、それぞれ独立に炭素数１〜１２のアルキレン基である。）
ここで、上記一般式（１）中のＲ１及びＲ２は、（メタ）アクリレート化合物への溶解性の観点から、好ましくは炭素数１２〜１８の炭化水素基であり、より好ましくは炭素数１２〜１４の炭化水素基であり、特に好ましくは炭素数１３の炭化水素基である。該炭化水素基は直鎖状と分岐鎖状のいずれでもよい。また、該炭化水素基の水素原子は、アルコキシ基又はアリールオキシ基で置換されていてもよい。
また、Ｘ及びＹは、（メタ）アクリレート化合物への溶解性の観点から、好ましくは炭素数１〜６のアルキレン基であり、より好ましくは炭素数１〜４のアルキレン基であり、特に好ましくは炭素数２のアルキレン基である。該アルキレン基は直鎖状と分岐鎖状のいずれでもよい。
上記一般式（１）で表されるチオエーテル化合物の好ましい例として、下記一般式（８）で表されるチオエーテル化合物が挙げられる。
【化１１】
2014052424.tif 000014
（上記一般式（８）中、Ｒ１及びＲ２は、上述した一般式（１）のＲ１及びＲ２と同様である。）
【００２８】
（Ｄ）成分の具体例としては、例えば、ジトリデシルチオジプロピオネート、ジラウリルチオジプロピオネート、ジステアリルチオジプロピオネート、ジミリスチルチオジプロピオネート、ラウリルステアリルチオジプロピオネート等が挙げられる。中でもジトリデシルチオジプロピオネートが好ましい。
（Ｄ）成分の市販品としては、ＤＬＴＰ、ＤＳＴＰ、ＤＭＴＰ（以上、株式会社エーピーアイコーポレーション製）、アデカスタブＡＯ−４１２Ｓ、ＡＯ−５０３（以上、株式会社アデカ製等が挙げられる。
【００２９】
本発明の感光性樹脂組成物は、硫黄系酸化防止剤として前記（Ｄ）成分を含有することで、得られた硬化物の耐熱性を向上させることができる。また、前記（Ｄ）成分はラジカル捕捉能を持たないため、硬化性を低下させることがない。さらに、前記（Ｄ）成分は（メタ）アクリレート化合物に対する溶解性が良好である。
本発明における（Ｄ）成分の含有割合は、感光性樹脂組成物の全量を１００質量％として、好ましくは０．０１〜２０質量％、より好ましくは０．０５〜５質量％、特に好ましくは０．１〜２．５質量％である。該量が０．０１質量％未満であると、耐熱性の向上が不十分となることがある。該量が３０質量％を超えると、硬化性が低下することがある。
【００３０】
［（Ｅ）成分］
（Ｅ）成分は、フェノール性水酸基のオルト位にある２つの炭素原子のいずれか一方が炭素数１〜３の炭化水素基からなる置換基を有し、他方が炭素数４〜８の炭化水素基からなる置換基を有するフェノール系酸化防止剤である。
（Ｄ）成分と（Ｅ）成分を併用することで、ＵＶ硬化性を低下させることなく、得られた硬化物に耐熱性（特に長期耐熱性）を向上させることができる。
上記炭素数１〜３の炭化水素基は、好ましくは炭素数１〜３のアルキル基であり、より好ましくはメチル基である。
上記炭素数４〜８の炭化水素基は、好ましくは炭素数４〜８のアルキル基であり、より好ましくは炭素数４〜５のアルキル基である。具体的には、特に好ましくはｔ−ブチル基である。
（Ｅ）成分の具体例としては、例えば、１，２−ビス（４−ヒドロキシ−５−ｔ−ブチルフェノキシ）エタン、６−ｔｅｒｔ−ブチル−４−［３−［（２，４，８，１０−テトラ−ｔｅｒｔ−ブチルジベンゾ［ｄ，ｆ］［１，３，２］ジオキサホスフェピン−６−イル）オキシ］プロピル］−２−メチルフェノール、３，９−ビス［２−［３−（３−ｔｅｒｔ−ブチル−４−ヒドロキシ−５−メチルフェニル）プロピオニルオキシ］−１，１−ジメチルエチル］−２，４，８，１０−テトラオキサスピロ［５．５］ウンデカン等が挙げられる。中でも、１，２−ビス（４−ヒドロキシ−５−ｔ−ブチルフェノキシ）エタンが好ましい。
（Ｅ）成分の市販品としては、Ｓｕｍｉｌｉｚｅｒ  ＧＰ、Ｓｕｍｉｌｉｚｅｒ  ＧＡ−８０（以上、住友化学工業社製）等が挙げられる。
本発明における（Ｅ）成分の含有割合は、感光性樹脂組成物の全量を１００質量％として、好ましくは０．０１〜５質量％、より好ましくは０．０５〜１質量％、特に好ましくは０．０７５〜０．７５質量％である。該量が０．０１質量％未満であると、耐熱性の向上が不十分となることがある。該量が５質量％を超えると、硬化性が低下することがある。
【００３１】
本発明の感光性樹脂組成物は、光を照射することで硬化物を得ることができる。
照射される光の種類としては、可視光、紫外線、赤外線、Ｘ線、α線、β線、γ線等を用いることができるが、光源の工業的な汎用性から、２００〜４５０ｎｍの波長を有する光が好ましく、３６５ｎｍの紫外線を含む波長を有する光がより好ましい。
光の照射は、照度が１〜１，０００ｍＷ／ｃｍ２、照射量が０．０１〜５，０００ｍＪ／ｃｍ２、好ましくは０．１〜１，０００ｍＪ／ｃｍ２となるように行なわれることが好ましい。
光の照射装置としては、例えば、高圧水銀ランプ、低圧水銀ランプ、メタルハライドランプ、エキシマランプなどの広い面積を同時に照射するランプ光源と、パルス、連続発光等のレーザー光源のいずれか一方又は両方の光源から、ミラー、レンズ、光ファイバーを用いて収束光を生じさせるもの等を用いることができる。
感光性樹脂組成物を光硬化、及び成形することにより、透明膜、カメラレンズモジュール、または、半導体装置の硬化レリーフパターン等を作製することができる。
【実施例】
【００３２】
以下、実施例により本発明をより具体的に説明するが、本発明はこれら実施例に限定されるものではない。
［使用原料］
本発明の（Ａ）成分に該当する化合物として、以下に示す原料を使用した。
（１−１）１，４−シクロヘキサンジメタノールと１，６−ヘキサンジオールからなる炭酸ジメチルのポリマーと２−プロペノイック酸メチルエステルからなるエステル（宇部興産社製、商品名：ＵＭ−９０（１／３）ＤＡ）
本発明の（Ｂ）成分に該当する化合物として、以下に示す原料を用いた。
（２−１）トリシクロデカンジメタノールジアクリレート（新中村化学工業社製、商品名：Ａ−ＤＣＰ）
（２−２）ペンタエリスリトールトリアクリレート（新中村化学工業株式会社製、商品名：Ａ−ＴＭＭ−３ＬＭ−Ｎ）
（２−３）９，９−ビス[４−（２−アクロイルオキシエトキシ）フェニル]フルオレン（新中村化学工業社製、商品名：Ａ−ＢＰＥＦ）
（２−４）エチレンオキシド変性トリメチロールプロパントリアクリレート（エトキシ化トリメチロールプロパントリアクリレート）（ダイセル・サイテック社製、商品名：ＴＭＰＥＯＴＡ）
本発明の（Ｃ）成分に該当する光重合開始剤として、以下に示す原料を用いた。
（３−１）１−ヒドロキシ−シクロヘキシル−フェニル−ケトン（ＢＡＳＦ社製、商品名：ＩＲＧＡＣＵＲＥ１８４）
（３−２）２−ヒロドキシ−１−｛４−［４−（２−ヒドロキシ−２−メチル−プロピオニル）−ベンジル］フェニル｝−２−メチル−プロパン−１−オン（ＢＡＳＦ社製、商品名：ＩＲＧＡＣＵＲＥ１２７）
（３−３）２，４，６−トリメチルベンゾイル−ジフェニル−フォスフィンオキサイド（ＢＡＳＦ社製、商品名：ＬＵＣＩＲＩＮ  ＴＰＯ）（Ｌａｍｂｅｒｔｉ社製、商品名：ＫＩＰ１５０）
本発明の（Ｄ）成分に該当しない、硫黄系酸化防止剤として、以下に示す原料を用いた。
（４−１）ビス［３−（ドデシルチオ）プロピオン酸］２，２−ビス［［３−（ドデシルチオ）−１−オキソプロピルオキシ］メチル］−１，３−プロパンジイル（シプロ化成株式会社製、商品名：ＳＥＥＮＯＸ４１２Ｓ）
本発明の（Ｄ）成分に該当する硫黄系酸化防止剤として、以下に示す原料を用いた。
（４−２）ジトリデシルチオジプロピオネート（株式会社アデカ製、商品名：ＡＯ−５０３）
本発明の（Ｅ）成分に該当するフェノール系酸化防止剤として、以下に示す原料を用いた。
（５−１）１，２−ビス（４−ヒドロキシ−５−ｔ−ブチルフェノキシ）エタン（ＪＳＲ社製、試作品）
（５−２）６−ｔｅｒｔ−ブチル−４−［３−［（２，４，８，１０−テトラ−ｔｅｒｔ−ブチルジベンゾ［ｄ，ｆ］［１，３，２］ジオキサホスフェピン−６−イル）オキシ］プロピル］−２−メチルフェノール（住友化学工業社製、商品名：Ｓｕｍｉｌｉｚｅｒ  ＧＰ）
（５−３）３，９−ビス［２−［３−（３−ｔｅｒｔ−ブチル−４−ヒドロキシ−５−メチルフェニル）プロピオニルオキシ］−１，１−ジメチルエチル］−２，４，８，１０−テトラオキサスピロ［５．５］ウンデカン（住友化学工業社製、商品名：Ｓｕｍｉｌｉｚｅｒ  ＧＡ−８０）
本発明の（Ｅ）成分に該当しない、フェノール系酸化防止剤として、以下に示す原料を用いた。
（５−４）２，２−チオ［ジエチルビス−３（３，５−ジ−ｔ−ブチル−４−ヒドロキシフェニル）プロピオネート］（ＢＡＳＦ社製、商品名：ＩＲＧＡＣＵＲＥ１０３５）
（５−５）ペンタエリスリチル・テトラキス［３−（３，５−ジ−ｔ−ブチル−４−ヒドロキシフェニル）プロピオネート］（ＢＡＳＦ社製、商品名：ＩＲＧＡＣＵＲＥ１０１０）
【００３３】
表１に示す配合割合で、各原料を均一に混合したものを、６０℃に加熱しながら、ウェブローター等で溶解するまで攪拌し、感光性樹脂組成物（Ｊ−１）〜（Ｊ−１２）を得た。
［実施例１〜６、比較例１〜６］
感光性樹脂組成物（Ｊ−１）〜（Ｊ−１２）について、各物性を以下のようにして評価した。結果を表２に示す。
（１）粘度の測定
感光性樹脂組成物を粘度計（東機産業社製、ＶＩＳＣＯＭＥＴＥＲ  ＴＶ‐１０）を用いて、２５℃における粘度を測定した。粘度は４０００ｍＰａ・ｓ以下であることが好ましい。
（２）ＵＶ硬化性の評価
硼珪酸ガラス製のガラスウェハー上にスポイトを用いて感光性樹脂組成物を一滴垂らし、その上からＰＤＭＳモールダーを乗せた状態で、マスクアライナー（Ｋａｒｌ  Ｓｕｓｓ社製  ＭＡ１００ＣＣ）を用いて露光（波長３６５ｎｍ、１１ｍＷ／ｃｍ２）を行った。その後、ＰＤＭＳモールダーを剥がし、レンズ表面を指で触り、タックの有無を確認した。照射量を変えてタックの有無を確認し、タックが感じられなくなる最低照射量を評価した。最低照射量は２．０Ｊ以下であることが好ましい。
（３）ＰＤＭＳモールダーでの繰り返し硬化性の評価
上記ＵＶ硬化性の評価と同様にして、感光性樹脂組成物から、ＰＤＭＳモールダーを用いて３０回レンズ成形を行い、得られたレンズ表面を光学顕微鏡により観察した。得られたレンズ表面に傷が確認されたＰＤＭＳモールダーの使用回数を評価した。使用回数は３０回以上であることが好ましい。
（４）屈折率、及びアッベ数の測定
離型ＰＥＴフィルム上に感光性樹脂組成物を塗布し、厚みが０．５ｍｍのスペーサーを周囲に配した後、硼珪酸ガラス製のガラスウェハーを乗せた状態でマスクアライナー（Ｋａｒｌ  Ｓｕｓｓ社製ＭＡ１００ＣＣ）を用いて２分間、露光（波長３６５ｎｍ、１１ｍＷ／ｃｍ２）を行った。得られた厚みが５００μｍの硬化膜から、離型ＰＥＴフィルムとガラスウェハーを剥がし、１５０℃のオーブン（エスペック株式会社製  ＳＴＰＨ−１０１）を用いて１時間のアニール処理を行った。その後、多波長アッベ屈折計（株式会社アタゴ製  ＤＲ−Ｍ２）を用いて４８６ｎｍ（Ｆ線）、５８９ｎｍ（Ｄ線）、６５６ｎｍ（Ｃ線）のそれぞれの波長における屈折率を測定し、得られた３波長の屈折率からνＤ＝（ｎＤ−１）/（ｎＦ−ｎＣ）の式を用いて硬化膜のアッベ数を求めた。
５８９ｎｍにおける屈折率は１．５０以上、アッベ数は４０以上であることが好ましく、５０以上であることがより好ましい。
（５）初期透過率の測定
屈折率、及びアッベ数の測定と同様にして厚みが５００μｍの硬化膜を得た。該硬化膜から離型ＰＥＴフィルムを剥がし、１５０℃のオーブン（エスペック株式会社製  ＳＴＰＨ−１０１）を用いて１時間のアニール処理を行った。分光光度計（日本分光株式会社製  Ｕｂｅｓｔ  Ｖ−５７０）を用いて、４００ｎｍの波長における透過率を測定した。透過率は９５％以上であることが好ましい。
（６）耐熱性の評価
屈折率、及びアッベ数の測定と同様にして厚みが５００μｍの硬化膜を得た。該硬化膜から離型ＰＥＴフィルムを剥がし、１５０℃のオーブン（エスペック株式会社製  ＳＴＰＨ−１０１）を用いて１時間のアニール処理を行った。続いて硬化膜を２６０℃のオーブン（エスペック株式会社製  ＳＴＰＨ−１０１）を用いて１０分間のリフロー処理を３回繰り返した。その後、分光光度計（日本分光株式会社製  Ｕｂｅｓｔ  Ｖ−５７０）を用いて４００ｎｍの波長における透過率を測定した。耐熱試験後の透過率は９５％以上であることが好ましい。
（７）貯蔵安定性の評価
感光性樹脂組成物を２３℃で保たれた室内に静置し、６０日後に液中に異物、析出物等がないか目視で確認した。また、粘度計（東機産業  ＶＩＳＣＯＭＥＴＥＲ  ＴＶ‐１０）を用いて２５℃における粘度を測定し、放置前後で粘度の変化が見られないか評価した。析出物がなく、粘度が変化しなかったものを「合格」とし、析出物がある、または粘度に変化が見られたものを不合格とした。
結果を表２に示す。
【００３４】
【表１】
2014052424.tif 000015
【００３５】
【表２】
2014052424.tif 000016